(57)【要約】  本発明は、ニッケル含有溶鉄の製造方法に関するものである。ニッケル含有溶鉄の製造方法は、ｉ）酸化ニッケル鉱を焼結して、ニッケル焼結鉱を提供する段階、ｉｉ）ホウ素酸化物含有物及びアルミナ含有物からなる群より選択された一つ以上の物質、ニッケル焼結鉱、及びコークスを含む混合物を高炉に装入する段階、ｉｉｉ）高炉に熱風を吹き込んでニッケル含有溶鉄及びスラグを製造する段階、及びｉｖ）高炉からニッケル含有溶鉄及びスラグを出銑する段階を含む。
2010526936.tif 000002
【特許請求の範囲】
【請求項１】
酸化ニッケル鉱を焼結して、ニッケル焼結鉱を提供する段階、
ホウ素酸化物含有物及びアルミナ含有物からなる群より選択された一つ以上の物質、前記ニッケル焼結鉱、及びコークスを含む混合物を高炉に装入する段階、
前記高炉に熱風を吹き込んでニッケル含有溶鉄及びスラグを製造する段階、
及び
前記高炉からニッケル含有溶鉄及びスラグを出銑する段階を含む、ニッケル含有溶鉄の製造方法。
【請求項２】
前記混合物を高炉に装入する段階において、前記物質は前記ホウ素酸化物含有物及び前記アルミナ含有物を含み、前記ホウ素酸化物含有物及び前記アルミナ含有物の量は前記混合物の１ｗｔ％乃至２５ｗｔ％である、請求項１に記載のニッケル含有溶鉄の製造方法。
【請求項３】
前記混合物を高炉に装入する段階において、前記物質は前記ホウ素酸化物含有物及び前記アルミナ含有物を含み、前記ホウ素酸化物含有物及び前記アルミナ含有物を混合した混合体を高炉に装入し、前記混合体における前記ホウ素酸化物含有物及び前記アルミナ含有物の重量比は２０：８０乃至８０：２０である、請求項１に記載のニッケル含有溶鉄の製造方法。
【請求項４】
前記混合物を高炉に装入する段階において、前記物質は前記ホウ素酸化物含有物及び前記アルミナ含有物を含み、前記ホウ素酸化物含有物はＢ２Ｏ３を含み、前記アルミナ含有物はＡｌ２Ｏ３を含む、請求項１に記載のニッケル含有溶鉄の製造方法。
【請求項５】
前記混合物を高炉に装入する段階において、前記物質は前記ホウ素酸化物含有物及び前記アルミナ含有物を含み、
前記ニッケル含有溶鉄及びスラグを出銑する段階において、前記スラグ内のホウ素酸化物の量は１ｗｔ％乃至１０ｗｔ％であり、前記アルミナの量は５ｗｔ％乃至２０ｗｔ％である、請求項１に記載のニッケル含有溶鉄の製造方法。
【請求項６】
前記スラグの溶融温度は１１００℃乃至１４００℃である、請求項５に記載のニッケル含有溶鉄の製造方法。
【請求項７】
ホウ素酸化物微粉及びアルミナ微粉からなる群より選択された一つ以上の微粉を前記高炉の側面から前記高炉に吹き込む段階をさらに含む、請求項１に記載のニッケル含有溶鉄の製造方法。
【請求項８】
前記微粉の粒度は０.０５ｍｍ乃至０.２ｍｍである、請求項７に記載のニッケル含有溶鉄の製造方法。
【請求項９】
前記混合物を高炉に装入する段階において、前記物質は前記ホウ素酸化物含有物及び前記アルミナ含有物を含み、前記ホウ素酸化物含有物に含まれているホウ素酸化物の量は５ｗｔ％乃至１００ｗｔ％であり、前記アルミナ含有物に含まれているアルミナの量は２０ｗｔ％乃至１００ｗｔ％である、請求項１に記載のニッケル含有溶鉄の製造方法。
【請求項１０】
前記混合物を高炉に装入する段階において、前記物質は前記ホウ素酸化物含有物及び前記アルミナ含有物を含み、前記物質として前記ホウ素酸化物含有物及び前記アルミナ含有物が混合されて高炉に装入され、前記物質の粒度は０.２ｍｍ乃至２０ｍｍである、請求項１に記載のニッケル含有溶鉄の製造方法。
【請求項１１】
前記混合物を高炉に装入する段階において、前記物質は前記ホウ素酸化物含有物であり、前記ホウ素酸化物含有物は前記混合物の１ｗｔ％乃至２５ｗｔ％である、請求項１に記載のニッケル含有溶鉄の製造方法。
【請求項１２】
前記混合物を高炉に装入する段階において、前記物質は前記ホウ素酸化物含有物であり、前記ホウ素酸化物含有物はＢ２Ｏ３を含む、請求項１に記載のニッケル含有溶鉄の製造方法。
【請求項１３】
前記ニッケル含有溶鉄及びスラグを出銑する段階において、前記スラグ内のホウ素酸化物の量は１.５ｗｔ％乃至４０ｗｔ％である、請求項１に記載のニッケル含有溶鉄の製造方法。
【請求項１４】
前記スラグの融点は１１００℃乃至１４３０℃である、請求項１３に記載のニッケル含有溶鉄の製造方法。
【請求項１５】
前記混合物を高炉に装入する段階において、前記物質は前記ホウ素酸化物含有物であり、前記ホウ素酸化物含有物に含まれているホウ素酸化物の量は５ｗｔ％乃至１００ｗｔ％である、請求項１に記載のニッケル含有溶鉄の製造方法。
【請求項１６】
前記混合物を高炉に装入する段階において、前記物質は前記ホウ素酸化物含有物であり、前記ホウ素酸化物含有物の粒度は１ｍｍ乃至２０ｍｍである、請求項１に記載のニッケル含有溶鉄の製造方法。
【請求項１７】
前記混合物を高炉に装入する段階において、前記物質は前記アルミナ含有物であり、前記アルミナ含有物は前記混合物の１ｗｔ％乃至２５ｗｔ％である、請求項１に記載のニッケル含有溶鉄の製造方法。
【請求項１８】
前記混合物を高炉に装入する段階において、前記物質は前記アルミナ含有物であり、前記アルミナ含有物はＡｌ２Ｏ３を含む、請求項１に記載のニッケル含有溶鉄の製造方法。
【請求項１９】
前記混合物を高炉に装入する段階において、前記物質は前記アルミナ含有物であり、
前記ニッケル含有溶鉄及びスラグを出銑する段階において、前記スラグ内のアルミナの量は２ｗｔ％乃至１６ｗｔ％である、請求項１に記載のニッケル含有溶鉄の製造方法。
【請求項２０】
前記スラグの融点は１３０５℃乃至１４９０℃である、請求項１９に記載のニッケル含有溶鉄の製造方法。
【請求項２１】
前記混合物を高炉に装入する段階において、前記物質は前記アルミナ含有物であり、前記アルミナ含有物に含まれているアルミナの量は５ｗｔ％乃至１００ｗｔ％である、請求項１に記載のニッケル含有溶鉄の製造方法。
【請求項２２】
前記混合物を高炉に装入する段階において、前記物質は前記アルミナ含有物であり、前記アルミナ含有物の粒度は１ｍｍ乃至２０ｍｍである、請求項１に記載のニッケル含有溶鉄の製造方法。
【発明の詳細な説明】
【技術分野】
【０００１】
本発明は、蛍石を使用せずにスラグの流動性を改善することができるニッケル含有溶鉄の製造方法に関するものである。
【背景技術】
【０００２】
最近、ニッケルの原材料として使用される硫化ニッケル鉱の枯渇により、ニッケル価格が急騰している。したがって、耐食性の向上のための元素としてニッケルを使用するステンレス鋼の価格も大幅に上昇している。その結果、酸化ニッケル鉱を高炉に直接挿入してニッケル含有溶鉄を製造する方法が開発されている。
【０００３】
酸化ニッケル鉱を高炉に直接装入して溶鉄を製造する場合、酸化ニッケル鉱が多量の脈石を含んでいるため、多量の脈石がスラグに含まれてしまい、それによってスラグの流動性が低下し、炉況が不安定になる。また、コークスが多量に使用される。特に、ニッケル含有溶鉄を製造する場合、高炉の内部のスラグの量は、一般の溶鉄に含まれるスラグの量の約６倍程度多い。その結果、スラグによってニッケル含有溶鉄の出銑が難しくなる。したがって、白雲石または蛍石を高炉に共に装入してスラグの流動性を改善している。しかし、蛍石を使用する場合、蛍石内に含まれているフッ素により後続工程で多くの問題点が発生する。
【０００４】
蛍石を高炉に装入する場合、フッ素が気化して、高炉上に設置された集塵装置へ流れる。したがって、フッ素によって集塵装置が腐食する恐れがある。また、蛍石は人体に有害なフッ素を含むが、スラグ内に蛍石が含まれる場合、スラグの再使用が不可能になる。つまり、スラグを海洋構造物などに使用しているが、蛍石がスラグに含まれている場合には、環境汚染の問題によってスラグを再び使用することができない。さらに、高炉から排出される排ガスにフッ素が含まれる場合、大気が汚染される恐れがある。
【発明の概要】
【発明が解決しようとする課題】
【０００５】
蛍石を使用せずにスラグの流動性を改善することができるニッケル含有溶鉄の製造方法を提供することにその目的がある。
【課題を解決するための手段】
【０００６】
本発明の一実施例によるニッケル含有溶鉄の製造方法は、ｉ）酸化ニッケル鉱を焼結して、ニッケル焼結鉱を提供する段階、ｉｉ）ホウ素酸化物含有物及びアルミナ含有物からなる群より選択された一つ以上の物質、ニッケル焼結鉱、及びコークスを含む混合物を高炉に装入する段階、ｉｉｉ）高炉に熱風を吹き込んでニッケル含有溶鉄及びスラグを製造する段階、及びｉｖ）高炉からニッケル含有溶鉄及びスラグを出銑する段階を含む。
【０００７】
混合物を高炉に装入する段階において、前述の物質はホウ素酸化物含有物及びアルミナ含有物を含み、ホウ素酸化物含有物及びアルミナ含有物の量は混合物の１ｗｔ％乃至２５ｗｔ％であるのが好ましい。混合物を高炉に装入する段階において、前述の物質はホウ素酸化物含有物及びアルミナ含有物を含み、ホウ素酸化物含有物及びアルミナ含有物を混合した混合体を高炉に装入し、混合体におけるホウ素酸化物含有物及びアルミナ含有物の重量比は２０：８０乃至８０：２０であるのが好ましい。
【０００８】
混合物を高炉に装入する段階において、前述の物質はホウ素酸化物含有物及びアルミナ含有物を含み、ホウ素酸化物含有物はＢ２Ｏ３を含み、アルミナ含有物はＡｌ２Ｏ３を含むのが好ましい。混合物を高炉に装入する段階において、前述の物質はホウ素酸化物含有物及びアルミナ含有物を含み、ニッケル含有溶鉄及びスラグを出銑する段階において、スラグ内のホウ素酸化物の量は１ｗｔ％乃至１０ｗｔ％であり、アルミナの量は５ｗｔ％乃至２０ｗｔ％であるのが好ましい。スラグの溶融温度は１１００℃乃至１４００℃であるのが好ましい。
【０００９】
本発明の一実施例によるニッケル含有溶鉄の製造方法は、ホウ素酸化物微粉及びアルミナ微粉からなる群より選択された一つ以上の微粉を高炉の側面から高炉に吹き込む段階をさらに含むことができる。微粉の粒度は０.０５ｍｍ乃至０.２ｍｍであるのが好ましい。混合物を高炉に装入する段階において、前述の物質はホウ素酸化物含有物及びアルミナ含有物を含み、ホウ素酸化物含有物に含まれているホウ素酸化物の量は５ｗｔ％乃至１００ｗｔ％であり、アルミナ含有物に含まれているアルミナの量は２０ｗｔ％乃至１００ｗｔ％であるのが好ましい。混合物を高炉に装入する段階において、前述の物質はホウ素酸化物含有物及びアルミナ含有物を含み、前述の物質としてホウ素酸化物含有物及びアルミナ含有物が混合されて高炉に装入され、物質の粒度は０.２ｍｍ乃至２０ｍｍであるのが好ましい。
【００１０】
混合物を高炉に装入する段階において、前述の物質はホウ素酸化物含有物であり、ホウ素酸化物含有物は混合物の１ｗｔ％乃至２５ｗｔ％であるのが好ましい。混合物を高炉に装入する段階において、前述の物質はホウ素酸化物含有物であり、ホウ素酸化物含有物はＢ２Ｏ３を含むのが好ましい。
【００１１】
ニッケル含有溶鉄及びスラグを出銑する段階において、スラグ内のホウ素酸化物の量は１.５ｗｔ％乃至４０ｗｔ％であるのが好ましい。スラグの融点は１１００℃乃至１４３０℃であるのが好ましい。混合物を高炉に装入する段階において、前述の物質はホウ素酸化物含有物であり、ホウ素酸化物含有物に含まれているホウ素酸化物の量は５ｗｔ％乃至１００ｗｔ％であるのが好ましい。混合物を高炉に装入する段階において、前述の物質はホウ素酸化物含有物であり、ホウ素酸化物含有物の粒度は１ｍｍ乃至２０ｍｍであるのが好ましい。
【００１２】
混合物を高炉に装入する段階において、前述の物質はアルミナ含有物であり、アルミナ含有物は混合物の１ｗｔ％乃至２５ｗｔ％であるのが好ましい。混合物を高炉に装入する段階において、前述の物質はアルミナ含有物であり、アルミナ含有物はＡｌ２Ｏ３を含むのが好ましい。
【００１３】
混合物を高炉に装入する段階において、前述の物質はアルミナ含有物であり、ニッケル含有溶鉄及びスラグを出銑する段階において、スラグ内のアルミナの量は２ｗｔ％乃至１６ｗｔ％であるのが好ましい。スラグの融点は１３０５℃乃至１４９０℃であるのが好ましい。
【００１４】
混合物を高炉に装入する段階において、前述の物質はアルミナ含有物であり、アルミナ含有物に含まれているアルミナの量は５ｗｔ％乃至１００ｗｔ％であるのが好ましい。混合物を高炉に装入する段階において、前述の物質はアルミナ含有物であり、アルミナ含有物の粒度は１ｍｍ乃至２０ｍｍであるのが好ましい。
【発明の効果】
【００１５】
本発明の実施例では、蛍石の代わりにホウ素酸化物含有物及びアルミナ含有物を使用することによって、スラグの流動性を改善して、ニッケル含有溶鉄を容易に製造することができる。また、蛍石による環境汚染の問題が発生しないので、スラグの再利用性を向上させることができる。
【図面の簡単な説明】
【００１６】
【図１】本発明の第１実施例によるニッケル含有溶鉄の製造方法を概略的に示したフローチャートである。
【図２】本発明の第１実施例によってニッケル含有溶鉄を製造する高炉の内部の断面を概略的に示した図である。
【図３】本発明の第２実施例によるニッケル含有溶鉄の製造方法を概略的に示したフローチャートである。
【図４】本発明の第２実施例によってニッケル含有溶鉄を製造する高炉の内部の断面を概略的に示した図である。
【図５】本発明の第３実施例によるニッケル含有溶鉄の製造方法を概略的に示したフローチャートである。
【図６】本発明の第３実施例によってニッケル含有溶鉄を製造する高炉の内部の断面を概略的に示した図である。
【図７】ホウ素酸化物、アルミナ、または蛍石のスラグ内含有量によるスラグの溶融温度を示したグラフである。
【図８】本発明の実験例１乃至実験例１３及び比較例１乃至比較例１６によるスラグの溶融温度を示したグラフである。
【図９】本発明の実験例１４乃至実験例２４及び比較例１乃至比較例１６によるスラグの溶融温度を示したグラフである。
【図１０】本発明の実験例５、実験例６、実験例２０、実験例２３、実験例２５、及び比較例１０によるスラグの溶融温度を示したグラフである。
【発明を実施するための形態】
【００１７】
添付した図面を参照して、本発明が属する技術分野にて通常の知識を有する者が容易に実施できるように、本発明の実施例について説明する。後述の実施例は、本発明が属する技術分野にて通常の知識を有する者が容易に理解できるように、本発明の概念及び範囲を超えない限度内で多様な形態に変更される。同一であったり類似する部分は、図面でも可能な限り同一な図面符号を使用して示した。
【００１８】
別途に定義してはいないが、ここで使用される技術用語及び科学用語を含む全ての用語は、本発明が属する技術分野にて通常の知識を有する者が一般的に理解する意味と同一な意味を有する。通常使用される辞典で定義された用語は、関連技術文献及び現在開示されている内容に符合する意味を有するものと追加解釈され、定義されない限り、理想的であったり非常に公式的な意味に解釈されない。
【００１９】
図１は、本発明の第１実施例によるニッケル含有溶鉄の製造方法を概略的に示したフローチャートである。
【００２０】
図１に示したように、本発明の第１実施例によるニッケル含有溶鉄の製造方法は、ニッケル焼結鉱を提供する段階（Ｓ１０）、ニッケル焼結鉱、ホウ素酸化物含有物、アルミナ含有物、及びコークスを含む混合物を高炉に装入する段階（Ｓ２０）、高炉に熱風を吹き込んでニッケル含有溶鉄及びスラグを製造する段階（Ｓ３０）、及びニッケル含有溶鉄及びスラグを出銑する段階（Ｓ４０）を含む。その他に、必要に応じて他の段階をさらに含むことができる。例えば、ニッケル含有溶鉄の製造方法は、ホウ素酸化物微粉及びアルミナ微粉を高炉の側面から高炉に吹き込む段階をさらに含むこともできる。
【００２１】
まず、段階（Ｓ１０）では、ニッケル酸化鉱を焼結して、ニッケル焼結鉱を製造する。ニッケル酸化鉱は、多量のニッケルを含む岩石が地表で風化して、ニッケル含有溶液が地表の下部へ分離及び浸出されて形成される。ニッケル酸化鉱としては、珪ニッケル鉱（garnierite ore）、またはラテライト鉱（laterite ore）、リモナイト鉱（limonite ore）、サプロライト鉱（saprolite ore）などが例に挙げられる。
【００２２】
ニッケル焼結鉱を高炉に直接装入する場合には、燃料費が増加し、ニッケル含有溶鉄の実収率が低下する恐れがある。したがって、酸化ニッケル鉱を焼結してニッケル焼結鉱を製造することにより、高炉装入に適した状態に製造する。または、酸化ニッケル鉱を団鉱化して使用することもできる。つまり、酸化ニッケル鉱を乾燥した後で破砕して、団鉱機で団鉱に製造することができる。
【００２３】
産地で採取した酸化ニッケル鉱は粒度の偏差が大きいことがある。したがって、酸化ニッケル鉱を細粒ニッケル鉱及び粗粒ニッケル鉱に分級した後、粗粒ニッケル鉱を粉砕して均一な大きさに調節することによって、使用効率を向上させることができる。例えば、ニッケル鉱の粒度を５ｍｍを基準にして、粒度が５ｍｍ以下である場合には細粒ニッケル鉱に分級し、粒度が５ｍｍを超える場合には粗粒ニッケル鉱に分級することができる。ここで、粗粒ニッケル鉱は、紛砕機などを用いて粉砕することによって、再び細粒ニッケル鉱に製造することができる。
【００２４】
前述のように、分級及び再粉砕することによってその大きさを均一化した酸化ニッケル鉱を焼結するために、コークスを混合する。ここで、粉末形態のコークスを使用することができる。この場合、酸化ニッケル鉱をコークス粉末と混合した後、混練機などに装入して回転させることによって、酸化ニッケル鉱及びコークス粉末が均等に混合された焼結用混合物を製造する。次に、焼結用混合物を焼結機に装入して焼結して、ニッケル焼結鉱を製造する。
【００２５】
段階（Ｓ２０）では、溶鉄を製造するために高炉に装入する混合物を用意した後、高炉に装入する。ここで、混合物は、ニッケル焼結鉱、ホウ素酸化物含有物、アルミナ含有物、及びコークスを含む。コークスは、ニッケル焼結鉱を還元させるために、ニッケル焼結鉱と均等に混合されて高炉に装入される。
【００２６】
ホウ素酸化物含有物及びアルミナ含有物は、予め混合された物質に製造されて、ニッケル焼結鉱及びコークスと共に混合される。この場合、ホウ素酸化物含有物及びアルミナ含有物を混合してブリケッティング（briquetting）したり、または予め溶融してフラックス形態に製造することができる。または、ホウ素酸化物含有物及びアルミナ含有物が別途に供給された後、ニッケル焼結鉱及びコークスと共に混合され。
【００２７】
ニッケル焼結鉱は多量の脈石を含み、多量の脈石は溶鉄の製造時にスラグに含まれる。しかし、スラグに多量の脈石が含まれる場合には、高炉内でのスラグの溶融滴下能力が低下するため、うまく排出されないだけでなく、スラグの流動性が低下して、出銑が難しい。したがって、媒溶剤としてホウ素酸化物及びアルミナを高炉に装入することによって、高炉内でのスラグの溶融滴下能力を向上させ、スラグの融点を低くして、流動性を向上させることができる。そして、スラグの粘度を低下させることができるので、出銑作業が容易に行われる。そして、蛍石とは異なって、後続工程を円滑に進めることができ、環境汚染の問題もない。蛍石の代替材としてホウ素酸化物及びアルミナを使用することによって、高炉で製造されたスラグを容易に除去することができる。
【００２８】
ホウ素酸化物含有物として、コレマナイト（colemanite）鉱石またはボラサイト（boracite）鉱石などを使用することができる。一方、ホウ素酸化物含有物として、精練過程を経たフラックスを使用することもできる。ホウ素酸化物含有物は５ｗｔ％乃至１００ｗｔ％のホウ素酸化物を含む。ホウ素酸化物含有物が５ｗｔ％未満のホウ素酸化物を含む場合には、ホウ素酸化物の量が少なすぎるため、スラグの流動性を向上させることができない。ホウ素酸化物含有物は主にＢ２Ｏ３を含む。Ｂ２Ｏ３は、高炉内でスラグが高炉の下部へうまく溶融滴下されるように補助する。また、高炉に装入した量とほぼ同一な量のＢ２Ｏ３がスラグ内に含まれて、スラグの溶融点を低下させて、スラグの流動性を向上させる。
【００２９】
アルミナ含有物としては、ボーキサイト（bauxite）鉱石またはレードルスラグを使用することができる。一方で、アルミナ含有物として、精練過程を経たフラックスを使用することもできる。アルミナ含有物は２０ｗｔ％乃至１００ｗｔ％のアルミナを含む。アルミナの量が２０ｗｔ％未満である場合には、アルミナの量が少なすぎるため、スラグの流動性を向上させることができない。アルミナ含有物は主にＡｌ２Ｏ３を含む。Ａｌ２Ｏ３は、高炉内でスラグが高炉の下部へうまく溶融滴下されるように補助する。また、高炉に装入した量とほぼ同一な量のＡｌ２Ｏ３がスラグ内に含まれて、スラグの溶融点を低下させて、スラグの流動性を向上させる。特に、Ａｌ２Ｏ３の溶融点が高く、Ａｌ２Ｏ３が還元されにくいので、酸化状態をそのまま維持してスラグ内に混入される。
【００３０】
ホウ素酸化物含有物及びアルミナ含有物を混合した混合体を高炉に装入する場合、ホウ素酸化物含有物及びアルミナ含有物の重量比は２０：８０乃至８０：２０であるのが好ましい。ホウ素酸化物含有物及びアルミナ含有物の重量比が前述の範囲を超える場合には、スラグの流動性を改善することができない。したがって、前述の範囲でホウ素酸化物含有物及びアルミナ含有物を混合して、スラグの流動性を改善する。
【００３１】
ニッケル焼結鉱、ホウ素酸化物含有物、アルミナ含有物、及びコークスを含む混合物は、１ｗｔ％乃至２５ｗｔ％のホウ素酸化物含有物及びアルミナ含有物を含むのが好ましい。ホウ素酸化物含有物及びアルミナ含有物の量が少なすぎる場合には、ホウ素酸化物含有物及びアルミナ含有物が高炉の下部まで到達できずに途中で還元される恐れがある。この場合、高炉内でのスラグの溶融滴下がうまく行われず、スラグにもホウ素酸化物及びアルミナがほとんど含まれない。したがって、スラグの流動性が大きく低下し、出銑作業が難しくなる恐れがある。反対に、ホウ素酸化物含有物及びアルミナ含有物の量が多すぎる場合には、高炉の耐火物の浸食が加重して、高炉の寿命を短縮させる。
【００３２】
ホウ素酸化物含有物及びアルミナ含有物を混合した混合体の粒度は０.２ｍｍ乃至２０ｍｍであるのが好ましい。混合体の粒度が小さすぎる場合には、その表面積が大きくなりすぎて、高炉の内部でホウ素酸化物及びアルミナが酸化状態を維持することができない。その結果、ホウ素酸化物及びアルミナは、コークスと反応して還元される恐れがある。この場合、ホウ素酸化物及びアルミナがスラグ内に混入されないため、スラグの流動性を向上させることができない。また、混合体の粒度が大きすぎる場合には、混合体がスラグの内部に混入され難い。
【００３３】
ホウ素酸化物やアルミナの代わりに蛍石を使用する場合には、高炉の排ガスにフッ素が含まれて大気を汚染させ、スラグにフッ素成分が含まれて環境を汚染させる。さらに、スラグの処理も容易でない。
【００３４】
次に、段階（Ｓ３０）では、高炉に熱風を吹き込んでニッケル含有溶鉄及びスラグを製造する。高炉に装入されたコークスは、熱風によって燃焼しながら高温加熱される。したがって、コークス及びニッケル焼結鉱の相互反応によってニッケル焼結鉱が還元されて、ニッケル含有溶鉄及びスラグが製造される。
【００３５】
最後に、段階（Ｓ４０）では、高炉からニッケル含有溶鉄及びスラグを出銑する。つまり、高炉の出湯口からニッケル含有溶鉄及びスラグを取り出す。この場合、クズであるスラグをニッケル含有溶鉄から除去するためには、スラグの流動性が優れていると同時に粘度及び溶融温度が低くなければならない。前述のように、本発明の第１実施例では、ホウ素酸化物及びアルミナを使用するので、ホウ素酸化物及びアルミナがスラグ内に多量に含まれて、スラグの流動性を向上させる。混合物の装入量の増加に伴ってスラグの溶融点が低くなって、スラグの流動性も向上する。したがって、ニッケル含有溶鉄からスラグを簡単に除去することができる。
【００３６】
この場合、スラグ内のホウ素酸化物の量は１ｗｔ％乃至１０ｗｔ％であるのが好ましい。ホウ素酸化物の量が少なすぎる場合には、アルミナだけを増加させてスラグの流動性を十分に確保することができないため、ニッケル含有溶鉄の分離が難しい。反対に、ホウ素酸化物の量が多すぎる場合には、比較的高価なホウ素酸化物が多量に使用されて生産費が増加し、ホウ素によって高炉の耐火物が侵食される。
【００３７】
一方、スラグ内のアルミナの量は５ｗｔ％乃至２０ｗｔ％であるのが好ましい。アルミナの量が少なすぎる場合には、スラグの流動性を十分に確保することができないため、ニッケル含有溶鉄を分離するのが難しい。反対に、アルミナの量が多すぎる場合には、溶鉄の流動性が低下し、比較的高価なアルミニウム酸化物が多量に使用されて、生産費が増加する。また、アルミニウムによって高炉の耐火物が侵食される。したがって、前述の範囲で混合物の組成範囲を調節する。
【００３８】
その結果、スラグの溶融温度を１１００℃乃至１４００℃に調節することができる。スラグの溶融温度が低すぎる場合には、スラグの流動性は十分に確保することができるが、多量のホウ素酸化物またはアルミナを使用したため、高炉の内部が侵食される恐れがある。反対に、スラグの溶融温度が高すぎる場合には、スラグの流動性が低下する恐れがある。以下では、図２を参照して、ニッケル含有溶鉄を高炉で製造する過程についてより詳細に説明する。
【００３９】
図２は、ニッケル含有溶鉄を製造する高炉１００の内部断面を概略的に示した図面である。
【００４０】
高炉１００の上部に位置した装入シュート１０からニッケル焼結鉱、ホウ素酸化物含有物、アルミナ含有物、及びコークスが装入される。これらは混合物の形態で装入されて層を形成して、高炉１００の内部に均等に分布する。したがって、ニッケル焼結鉱、ホウ素酸化物含有物、アルミナ含有物、及びコークスの間で熱交換が円滑に行われる。コークスは、高炉１００の内部に装入されて、コークス充填層１６を形成する。
【００４１】
熱風は、羽口１２から高炉１００の内部に吹き込まれる。熱風は、コークスオーブンガス（cokes oven gas, COG）などを混合して使用することができる。高炉１００の内部に吹き込まれた熱風は、コークス充填層１６を加熱して、高炉１００の内部に燃焼帯（raceway）１４を形成する。コークス充填層１６は、高温加熱されてニッケル焼結鉱を溶融させて、ニッケル含有溶鉄を形成する。ニッケル含有溶鉄は、高炉１００の下側へ流れて、出湯口１８からスラグと共に外部に排出される。
【００４２】
前述のように、装入シュート１０から高炉１００の内部に装入されたホウ素酸化物含有物及びアルミナ含有物に各々含まれているホウ素酸化物及びアルミナは、高炉１００の内部のスラグに含まれている。したがって、ホウ素酸化物及びアルミナは、スラグの溶融点を低下させることができるので、高炉１００の内部のスラグを高炉１００の下部へ容易に溶融滴下させることができる。その結果、スラグの流動性が向上するので、出湯口１８からニッケル含有溶鉄を容易に出銑することができる。
【００４３】
一方、図２に示したように、羽口１２にランス（lance）１２１を挿入して、ランス１２１によって高炉１００の側面からホウ素酸化物及びアルミナを含む混合微粉を高炉１００の内部のスラグ層に直接吹き込むこともできる。ここで、ホウ素酸化物及びアルミナの粒度は０.０５ｍｍ乃至０.２ｍｍであるのが好ましい。混合微粉の粒度が大きすぎる場合には、ランス１２１が詰まる恐れがある。したがって、混合微粉の粒度を前述の範囲に調節することによって、スラグの流動性を向上させることができる。ランス１２１によって吹き込まれた混合微粉は、スラグの内部に直接混入されるので、スラグの溶融点を低下させると共に、流動性を向上させることができる。したがって、出湯口１８から出銑が容易に行われる。
【００４４】
図３は、本発明の第２実施例によるニッケル含有溶鉄の製造方法を概略的に示したフローチャートである。
【００４５】
図３に示したように、本発明の第２実施例によるニッケル含有溶鉄の製造方法は、ニッケル焼結鉱を提供する段階（Ｓ１２）、ニッケル焼結鉱、ホウ素酸化物含有物、及びコークスを含む混合物を高炉に装入する段階（Ｓ２２）、高炉に熱風を吹き込んでニッケル含有溶鉄及びスラグを製造する段階（Ｓ３２）、そしてニッケル含有溶鉄及びスラグを出銑する段階（Ｓ４２）を含む。その他に、必要に応じて他の段階をさらに含むことができる。例えば、ニッケル含有溶鉄の製造方法は、ホウ素酸化物微粉を高炉の側面から高炉に吹き込む段階をさらに含むこともできる。図４の段階（Ｓ１２）及び段階（Ｓ３２）は、各々図１の段階（Ｓ１０）及び段階（Ｓ３０）と同一であるので、便宜上その詳細な説明は省略し、以下では、段階（Ｓ２２）及び段階（Ｓ４２）についてのみ説明する。
【００４６】
段階（Ｓ２２）では、溶鉄を製造するために高炉に装入する混合物を用意した後、高炉に装入する。ここで、混合物は、ニッケル焼結鉱、ホウ素酸化物含有物、及びコークスを含む。コークスは、ニッケル焼結鉱を還元させるために、ニッケル焼結鉱と均等に混合されて高炉に装入される。
【００４７】
ニッケル焼結鉱は多量の脈石を含み、多量の脈石は、溶鉄の製造時にスラグに含まれる。しかし、スラグに多量の脈石が含まれる場合には、高炉内でのスラグの溶融滴下能力が低下するため、うまく排出されないだけでなく、スラグの流動性が低下して、出銑が難しい。したがって、媒溶剤として前述のホウ素酸化物含有物を高炉に装入することによって、高炉内でのスラグの溶融滴下能力を向上させ、スラグの流動性を向上させることができる。また、スラグの粘度を低下させることができるので、出銑作業が容易に行われる。そして、ホウ素酸化物含有物を利用するので、蛍石とは異なって、後続工程を円滑に進めることができ、環境汚染の問題もない。蛍石の代替材としてホウ素酸化物含有物を使用することによって、高炉で製造されたスラグを容易に除去することができる。
【００４８】
ホウ素酸化物含有物の粒度は０.０５ｍｍ乃至０.２ｍｍであるのが好ましい。ホウ素酸化物含有物の粒度が小さすぎる場合には、ホウ素酸化物の表面積が大きくなりすぎて、高炉の内部でホウ素酸化物が酸化状態を維持することができず、コークスと反応して還元される恐れがある。この場合、ホウ素酸化物がスラグ内に混入されないため、スラグの流動性を向上させることができない。また、ホウ素酸化物含有物の粒度が大きすぎる場合には、ホウ素酸化物がスラグの内部に混入され難い。したがって、スラグの流動性を向上させることができない。
【００４９】
前述の混合物に含まれているホウ素酸化物含有物の量は１ｗｔ％乃至２５ｗｔ％であるのが好ましい。ホウ素酸化物含有物の量が少なすぎる場合には、ホウ素酸化物が高炉の下部まで到達できずに途中で還元されてしまう恐れがある。この場合、高炉内でのスラグの溶融滴下がうまく行われず、スラグにもホウ素酸化物がほとんど含まれない。したがって、出銑作業が難しくなる恐れがある。反対に、ホウ素酸化物含有物の量が多すぎる場合には、高炉の耐火物の浸食が加重して、高炉の寿命を短縮させる。
【００５０】
段階（Ｓ４２）では、高炉からニッケル含有溶鉄及びスラグを出銑する。つまり、高炉の出湯口からニッケル含有溶鉄及びスラグを取り出す。この場合、クズであるスラグをニッケル含有溶鉄から除去するためには、スラグの流動性が優れていると同時に粘度及び溶融点が低くなければならない。前述のように、本発明の第２実施例では、ホウ素酸化物含有物を使用するので、ホウ素酸化物がスラグ内に多量に含まれて、スラグの流動性を向上させる。ホウ素酸化物含有物の装入量の増加に伴ってスラグの溶融点が低くなって、スラグの流動性も向上する。したがって、スラグをニッケル含有溶鉄から容易に除去することができる。
【００５１】
この場合、スラグ内のホウ素酸化物の量は１.５ｗｔ％乃至４０ｗｔ％であるのが好ましい。ホウ素酸化物の量が少なすぎる場合には、スラグの流動性を十分に確保することができないため、ニッケル含有溶鉄の分離が難しい。反対に、ホウ素酸化物の量が多すぎる場合には、比較的高価なホウ素酸化物が多量に使用されて生産費が増加し、ホウ素によって高炉の耐火物が侵食される。したがって、前述の範囲でホウ素酸化物の量を調節する。以下では、図４を参照して、ニッケル含有溶鉄を高炉で製造する過程についてより詳細に説明する。
【００５２】
図４は、ニッケル含有溶鉄を製造する高炉１００の内部断面を概略的に示した図面である。図４の高炉１００は図２の高炉１００と同一であるので、同一な部分には同一な図面符号を使用し、その詳細な説明は省略する。
【００５３】
高炉１００の上部に位置した装入シュート１０からニッケル焼結鉱、ホウ素酸化物含有物、及びコークスが装入される。ニッケル焼結鉱、ホウ素酸化物含有物、及びコークスは順に装入されて層を形成して、高炉１００の内部に均等に分布する。したがって、ニッケル焼結鉱、ホウ素酸化物含有物、及びコークスの間で熱交換が円滑に行われる。
【００５４】
前述のように、装入シュート１０から高炉１００の内部に装入されたホウ素酸化物含有物に含まれているホウ素酸化物は、高炉１００の内部のスラグに多量に含まれている。したがって、ホウ素酸化物は、スラグの溶融点を低下させることができるので、高炉１００の内部のスラグを高炉１００の下部へ容易に溶融滴下させることができる。その結果、スラグの流動性が向上するので、出湯口１８からニッケル含有溶鉄を容易に出銑することができる。
【００５５】
一方、図４に示したように、羽口１２にランス１２１を挿入して、ランス１２１によって高炉１００の側面からホウ素酸化物微粉を高炉１００の内部のスラグ層に直接吹き込むこともできる。ここで、ホウ素酸化物微粉の粒度は０.０５ｍｍ乃至０.２ｍｍであるのが好ましい。ホウ素酸化物微粉の粒度が大きすぎる場合には、ランス１２１が詰まる恐れがある。したがって、ホウ素酸化物微粉の粒度を前述の範囲に調節することによって、スラグの流動性を向上させることができる。ランス１２１によって吹き込まれたホウ素酸化物微粉は、スラグの内部に直接混入されるので、スラグの溶融点を低下させると共に、流動性を向上させることができる。したがって、出湯口１８による出銑作業が容易に行われる。
【００５６】
図５は、本発明の第３実施例によるニッケル含有溶鉄の製造方法を概略的に示したフローチャートである。
【００５７】
図５に示したように、本発明の第３実施例によるニッケル含有溶鉄の製造方法は、ニッケル焼結鉱を提供する段階（Ｓ１４）、ニッケル焼結鉱、アルミニウム酸化物含有物、及びコークスを含む混合物を高炉に装入する段階（Ｓ２４）、高炉に熱風を吹き込んでニッケル含有溶鉄及びスラグを製造する段階（Ｓ３４）、そしてニッケル含有溶鉄及びスラグを出銑する段階（Ｓ４４）を含む。その他に、必要に応じて他の段階をさらに含むことができる。例えば、ニッケル含有溶鉄の製造方法は、アルミナ微粉を高炉の側面から高炉に吹き込む段階をさらに含むこともできる。図５の段階（Ｓ１４）及び段階（Ｓ３４）は、各々図１の段階（Ｓ１０）及び段階（Ｓ３０）と同一であるので、便宜上その詳細な説明は省略し、以下では、段階（Ｓ２４）及び段階（Ｓ４４）についてのみ説明する。
【００５８】
段階（Ｓ２４）では、溶鉄を製造するために高炉に装入する混合物を用意した後、高炉に装入する。ここで、混合物は、ニッケル焼結鉱、アルミニウム酸化物含有物、及びコークスを含む。コークスは、ニッケル焼結鉱を還元させるために、ニッケル焼結鉱と均等に混合されて高炉に装入される。
【００５９】
ニッケル焼結鉱は多量の脈石を含み、多量の脈石は、溶鉄の製造時にスラグに含まれる。しかし、スラグに多量の脈石が含まれる場合には、高炉内でのスラグの溶融滴下能力が低下するため、うまく排出されないだけでなく、スラグの流動性が低下して、出銑が難しい。したがって、媒溶剤としてアルミニウム酸化物含有物を高炉に装入することによって、高炉内でのスラグの溶融滴下能力を向上させ、スラグの流動性を向上させることができる。また、スラグの粘度を低下させることができるので、出銑作業が容易に行われる。そして、アルミニウム酸化物含有物を利用するので、蛍石とは異なって、後続工程を円滑に進めることができ、環境汚染の問題もない。蛍石の代替材としてアルミニウム酸化物含有物を使用することによって、高炉で製造されたスラグを容易に除去することができる。
【００６０】
アルミニウム酸化物含有物の粒度は０.０５ｍｍ乃至０.２ｍｍであるのが好ましい。アルミニウム酸化物含有物の粒度が小さすぎる場合には、アルミニウム酸化物の表面積が大きすぎて、高炉の内部でアルミニウム酸化物が酸化状態を維持することができず、コークスと反応して還元される恐れがある。この場合、アルミニウム酸化物がスラグ内に混入されないため、スラグの流動性を向上させることができない。また、アルミニウム酸化物含有物の粒度が大きすぎる場合には、アルミニウム酸化物がスラグの内部に混入され難い。したがって、スラグの流動性を向上させることができない。
【００６１】
前述の混合物に含まれているアルミニウム酸化物含有物の量は１ｗｔ％乃至２５ｗｔ％であるのが好ましい。アルミニウム酸化物含有物の量が少なすぎる場合には、アルミニウム酸化物が高炉の下部まで到達できずに途中で還元されてしまう恐れがある。この場合、高炉内でのスラグの溶融滴下がうまく行われず、スラグにもアルミニウム酸化物がほとんど含まれない。したがって、出銑作業が難しくなる恐れがある。反対に、アルミニウム酸化物含有物の量が多すぎる場合には、高炉の耐火物の浸食が加重して、高炉の寿命を短縮させる。
【００６２】
段階（Ｓ４４）では、高炉からニッケル含有溶鉄及びスラグを出銑する。つまり、高炉の出湯口からニッケル含有溶鉄及びスラグを取り出す。この場合、クズであるスラグをニッケル含有溶鉄から除去するためには、スラグの流動性が優れていると同時に粘度及び溶融点が低くなければならない。前述のように、本発明の第３実施例では、アルミニウム酸化物含有物を使用するので、アルミニウム酸化物がスラグ内に多量に含まれて、スラグの流動性を向上させる。アルミニウム酸化物含有物の装入量の増加に伴ってスラグの溶融点が低くなって、スラグの流動性も向上する。したがって、スラグをニッケル含有溶鉄から容易に除去することができる。
【００６３】
この場合、スラグ内のアルミニウム酸化物の量は２ｗｔ％乃至４０ｗｔ％であるのが好ましい。アルミニウム酸化物の量が少なすぎる場合には、スラグの流動性を十分に確保することができないため、ニッケル含有溶鉄の分離が難しい。反対に、アルミニウム酸化物の量が多すぎる場合には、比較的高価なアルミニウム酸化物が多量に使用されて生産費が増加し、アルミニウムによって高炉の耐火物が侵食される。したがって、前述の範囲にアルミニウム酸化物の量を調節する。以下では、図６を参照して、ニッケル含有溶鉄を高炉で製造する過程についてより詳細に説明する。
【００６４】
図６は、ニッケル含有溶鉄を製造する高炉１００の内部断面を概略的に示した図面である。図６の高炉１００は図２の高炉１００と同一であるので、同一な部分には同一な図面符号を使用し、その詳細な説明は省略する。
【００６５】
高炉１００の上部に位置した装入シュート１０からニッケル焼結鉱、アルミニウム酸化物含有物、及びコークスが装入される。ニッケル焼結鉱、アルミニウム酸化物含有物、及びコークスは順に装入されて層を形成して、高炉１００の内部に均等に分布する。したがって、ニッケル焼結鉱、アルミニウム酸化物含有物、及びコークスの間で熱交換が円滑に行われる。
【００６６】
前述のように、装入シュート１０から高炉１００の内部に装入されたアルミニウム酸化物含有物に含まれているアルミニウム酸化物は、高炉１００の内部のスラグに多量に含まれている。したがって、アルミニウム酸化物は、スラグの溶融点を低下させることができるので、高炉１００の内部のスラグを高炉１００の下部へ容易に溶融滴下させることができる。その結果、スラグの流動性が向上するので、出湯口１８からニッケル含有溶鉄を容易に出銑することができる。
【００６７】
一方、図６に示したように、羽口１２にランス１２１を挿入して、ランス１２１によって高炉１００の側面からアルミナ微粉を高炉１００の内部のスラグ層に直接吹き込むこともできる。ここで、アルミナ微粉の粒度は０.０５ｍｍ乃至０.２ｍｍであるのが好ましい。アルミナ微粉の粒度が大きすぎる場合には、ランス１２１が詰まる恐れがある。したがって、アルミナ微粉の粒度を前述の範囲に調節することによって、スラグの流動性を向上させることができる。ランス１２１によって吹き込まれたアルミナ微粉は、スラグの内部に直接混入されるので、スラグの溶融点を低下させると共に、流動性を向上させることができる。したがって、出湯口１８による出銑作業が容易に行われる。
【００６８】
図７は、ホウ素酸化物、アルミナ、または蛍石のスラグ内含有量によるスラグの溶融温度を示したグラフである。ここで、点線は、ホウ素酸化物（Ｂ２Ｏ３）のスラグ内含有量によるスラグ溶融温度を示し、一点鎖線は、アルミナ（Ａｌ２Ｏ３）のスラグ内含有量によるスラグ溶融温度を示す。また、比較のために示した実線は、蛍石（ＣａＦ２）のスラグ内含有量によるスラグ溶融温度を示す。
【００６９】
図７に示したように、スラグ内のホウ素酸化物またはアルミナの量が増加するのに伴ってスラグの溶融温度が低くなる。したがって、ホウ素酸化物またはアルミナの量を調節して、出銑時のスラグの流動性を向上させることができる。一方、図７に示したように、アルミナのスラグ内含有量が増加するのに伴ってスラグの溶融温度が低くなるが、アルミナの含有量が約１６ｗｔ％を超えると、スラグの溶融温度は再び増加する。
【００７０】
ホウ素酸化物または蛍石は、ほぼ同一なパターンでスラグの溶融温度を減少させる。また、蛍石の代わりにアルミナを使用する場合にも、蛍石を装入する場合とほぼ同一にスラグの流動性を低減させることができる。したがって、ニッケル含有溶鉄を容易に出銑することができる。
【００７１】
一般に、蛍石を使用する場合、スラグ内の蛍石の量が５ｗｔ％程度であるので、スラグ内のホウ素酸化物の量が５ｗｔ％であったり、またはアルミナが１０ｗｔ％乃至１５ｗｔ％である場合に、蛍石より優れた効果を得ることができる。さらに、スラグ内に蛍石が含まれている場合には、環境汚染の問題によってスラグを再び使用することはできない。反面、ホウ素酸化物またはアルミナは環境汚染の問題がないので、スラグを再び使用することができる。したがって、蛍石をホウ素酸化物またはアルミナに代替することができる。以下では、図７のホウ素酸化物またはアルミナの量によるスラグの溶融温度の変化をより詳細に説明する。
【実施例】
【００７２】
以下では、実験例を通じて本発明をより詳細に説明する。このような実験例は単に本発明を例示するためのものであって、本発明がこれに限定されるわけではない。
【００７３】
ホウ素酸化物含有物を利用したニッケル含有溶鉄に対する実験
【００７４】
実験例１
ニッケル焼結鉱、ホウ素酸化物含有物、及びコークスを高炉に装入し、高炉に熱風を吹き込んでニッケル含有溶鉄及びスラグを製造した。ニッケル焼結鉱３００ｔｏｎ及びコークス１００ｔｏｎを高炉に固定量として装入し、ホウ素酸化物含有物４０ｋｇを高炉に装入した。そして、高炉に熱風を吹き込んでニッケル含有溶鉄を製造した。他の実験条件は本発明が属する技術分野にて通常の知識を有する者が容易に理解することができるので、その詳細な説明は省略する。
【００７５】
実験例２
ホウ素酸化物含有物１９０ｋｇを高炉に装入して、ニッケル含有溶鉄を製造した。他の実験条件は実験例１の実験条件と同一であるので、その詳細な説明は省略する。
【００７６】
実験例３
ホウ素酸化物含有物３９０ｋｇを高炉に装入して、ニッケル含有溶鉄を製造した。他の実験条件は実験例１の実験条件と同一であるので、その詳細な説明は省略する。
【００７７】
実験例４
ホウ素酸化物含有物７４０ｋｇを高炉に装入して、ニッケル含有溶鉄を製造した。他の実験条件は実験例１の実験条件と同一であるので、その詳細な説明は省略する。
【００７８】
実験例５
ホウ素酸化物含有物１.９４ｔｏｎを高炉に装入して、ニッケル含有溶鉄を製造した。他の実験条件は実験例１の実験条件と同一であるので、その詳細な説明は省略する。
【００７９】
実験例６
ホウ素酸化物含有物４.０１ｔｏｎを高炉に装入して、ニッケル含有溶鉄を製造した。他の実験条件は実験例１の実験条件と同一であるので、その詳細な説明は省略する。
【００８０】
実験例７
ホウ素酸化物含有物５.８６ｔｏｎを高炉に装入して、ニッケル含有溶鉄を製造した。他の実験条件は実験例１の実験条件と同一であるので、その詳細な説明は省略する。
【００８１】
実験例８
ホウ素酸化物含有物８.１３ｔｏｎを高炉に装入して、ニッケル含有溶鉄を製造した。他の実験条件は実験例１の実験条件と同一であるので、その詳細な説明は省略する。
【００８２】
実験例９
ホウ素酸化物含有物０.３８ｔｏｎを高炉に装入して、ニッケル含有溶鉄を製造した。他の実験条件は実験例１の実験条件と同一であるので、その詳細な説明は省略する。
【００８３】
実験例１０
ホウ素酸化物含有物１２.６１ｔｏｎを高炉に装入して、ニッケル含有溶鉄を製造した。他の実験条件は実験例１の実験条件と同一であるので、その詳細な説明は省略する。
【００８４】
実験例１１
ホウ素酸化物含有物１４.７４ｔｏｎを高炉に装入して、ニッケル含有溶鉄を製造した。他の実験条件は実験例１の実験条件と同一であるので、その詳細な説明は省略する。
【００８５】
実験例１２
ホウ素酸化物含有物１６.８８ｔｏｎを高炉に装入して、ニッケル含有溶鉄を製造した。他の実験条件は実験例１の実験条件と同一であるので、その詳細な説明は省略する。
【００８６】
実験例１３
ホウ素酸化物含有物１８.８９ｔｏｎを高炉に装入して、ニッケル含有溶鉄を製造した。他の実験条件は実験例１の実験条件と同一であるので、その詳細な説明は省略する。
【００８７】
実験例１乃至実験例１３の実験結果
【００８８】
実験例１の実験結果
スラグの量、スラグ内のホウ素酸化物の量、及びスラグの溶融点を測定した。３４.３ｔｏｎのスラグが得られ、スラグ内のホウ素酸化物の量は３４.３ｋｇであった。スラグの溶融点は１４４０℃であった。
【００８９】
実験例２の実験結果
スラグの量、スラグ内のホウ素酸化物の量、及びスラグの溶融点を測定した。３４.５ｔｏｎのスラグが得られ、スラグ内のホウ素酸化物の量は１７２.５ｋｇであった。スラグの溶融点は１４３０℃であった。
【００９０】
実験例３の実験結果
スラグの量、スラグ内のホウ素酸化物の量、及びスラグの溶融点を測定した。３５.２ｔｏｎのスラグが得られ、スラグ内のホウ素酸化物の量は３５２ｋｇであった。スラグの溶融点は１４００℃であった。
【００９１】
実験例４の実験結果
スラグの量、スラグ内のホウ素酸化物の量、及びスラグの溶融点を測定した。３５.３ｔｏｎのスラグが得られ、スラグ内のホウ素酸化物の量は７０６ｋｇであった。スラグの溶融点は１３６０℃であった。
【００９２】
実験例５の実験結果
スラグの量、スラグ内のホウ素酸化物の量、及びスラグの溶融点を測定した。３６.４ｔｏｎのスラグが得られ、スラグ内のホウ素酸化物の量は１.８２ｔｏｎであった。スラグの溶融点は１２８０℃であった。
【００９３】
実験例６の実験結果
スラグの量、スラグ内のホウ素酸化物の量、及びスラグの溶融点を測定した。３６.９ｔｏｎのスラグが得られ、スラグ内のホウ素酸化物の量は３.６９ｔｏｎであった。スラグの溶融点は１１８０℃であった。
【００９４】
実験例７の実験結果
スラグの量、スラグ内のホウ素酸化物の量、及びスラグの溶融点を測定した。３７.１ｔｏｎのスラグが得られ、スラグ内のホウ素酸化物の量は５.５６５ｔｏｎであった。スラグの溶融点は１１５０℃であった。
【００９５】
実験例８の実験結果
スラグの量、スラグ内のホウ素酸化物の量、及びスラグの溶融点を測定した。３８.２ｔｏｎのスラグが得られ、スラグ内のホウ素酸化物の量は７.６４ｔｏｎであった。スラグの溶融点は１１４８℃であった。
【００９６】
実験例９の実験結果
スラグの量、スラグ内のホウ素酸化物の量、及びスラグの溶融点を測定した。３８.６ｔｏｎのスラグが得られ、スラグ内のホウ素酸化物の量は９.６５ｔｏｎであった。スラグの溶融点は１１３７℃であった。
【００９７】
実験例１０の実験結果
スラグの量、スラグ内のホウ素酸化物の量、及びスラグの溶融点を測定した。３９.１ｔｏｎのスラグが得られ、スラグ内のホウ素酸化物の量は１１.７３ｔｏｎであった。スラグの溶融点は１１２５℃であった。
【００９８】
実験例１１の実験結果
スラグの量、スラグ内のホウ素酸化物の量、及びスラグの溶融点を測定した。３９.６ｔｏｎのスラグが得られ、スラグ内のホウ素酸化物の量は１３.８６ｔｏｎであった。スラグの溶融点は１１１３℃であった。
【００９９】
実験例１２の実験結果
スラグの量、スラグ内のホウ素酸化物の量、及びスラグの溶融点を測定した。４０.１ｔｏｎのスラグが得られ、スラグ内のホウ素酸化物の量は１６.０４ｔｏｎであった。スラグの溶融点は１１００℃であった。
【０１００】
実験例１３の実験結果
スラグの量、スラグ内のホウ素酸化物の量、及びスラグの溶融点を測定した。４０.３ｔｏｎのスラグが得られ、スラグ内のホウ素酸化物の量は１８.１３５ｔｏｎであった。スラグの溶融点は１１００℃であった。
【０１０１】
実験例１乃至実験例１３の結論
実験例１乃至実験例１３で装入されたホウ素酸化物含有物の量に対するスラグ内のホウ素酸化物の量の比を求めた。つまり、ホウ素酸化物の実収率を求めた。前述の実験例１乃至実験例１３の実験条件及び各々の実験結果を整理して、下記の表１に示した。
【０１０２】
【表１】
2010526936.tif 000003
【０１０３】
表１の実験例１乃至実験例１３から分かるように、スラグ内のホウ素酸化物の実収率、つまり、装入されたホウ素酸化物含有物の量に対するスラグに含まれているホウ素酸化物の量は９０％乃至９５％を維持した。しかし、実験例１のようにホウ素酸化物含有物の装入量が少なすぎたり、または実験例１３のようにホウ素酸化物含有物の装入量が多すぎる場合には、ホウ素酸化物の実収率は各々８０％及び８５％まで落ちた。
【０１０４】
一方、ホウ素酸化物含有物の装入量が増加するほど、スラグの溶融点は次第に低くなった。つまり、実験例１ではスラグの溶融点が１４４０℃であったが、実験例１３ではスラグの溶融点が１１０℃まで低くなった。したがって、ホウ素酸化物含有物の装入量が増加するほどスラグの溶融点は次第に低くなった。
【０１０５】
アルミナ含有物を利用したニッケル含有溶鉄に対する実験
【０１０６】
実験例１４
ニッケル焼結鉱、アルミナ含有物、及びコークスを高炉に装入し、高炉に熱風を吹き込んでニッケル含有溶鉄及びスラグを製造した。ニッケル焼結鉱３００ｔｏｎ及びコークス１００ｔｏｎを高炉に固定量として装入し、アルミナ含有物１７ｋｇを高炉に装入した。そして、高炉に熱風を吹き込んでニッケル含有溶鉄を製造した。他の実験条件は本発明が属する技術分野にて通常の知識を有する者が容易に理解することができるので、その詳細な説明は省略する。
【０１０７】
実験例１５
アルミナ含有物７１０ｋｇを高炉に装入して、ニッケル含有溶鉄を製造した。他の実験条件は実験例１４の実験条件と同一であるので、その詳細な説明は省略する。
【０１０８】
実験例１６
アルミナ含有物１.４４ｔｏｎを高炉に装入して、ニッケル含有溶鉄を製造した。他の実験条件は実験例１４の実験条件と同一であるので、その詳細な説明は省略する。
【０１０９】
実験例１７
アルミナ含有物２.１９ｔｏｎを高炉に装入して、ニッケル含有溶鉄を製造した。他の実験条件は実験例１４の実験条件と同一であるので、その詳細な説明は省略する。
【０１１０】
実験例１８
アルミナ含有物２.９５ｔｏｎを高炉に装入して、ニッケル含有溶鉄を製造した。他の実験条件は実験例１４の実験条件と同一であるので、その詳細な説明は省略する。
【０１１１】
実験例１９
アルミナ含有物３.３５ｔｏｎを高炉に装入して、ニッケル含有溶鉄を製造した。他の実験条件は実験例１４の実験条件と同一であるので、その詳細な説明は省略する。
【０１１２】
実験例２０
アルミナ含有物４.１４ｔｏｎを高炉に装入して、ニッケル含有溶鉄を製造した。他の実験条件は実験例１４の実験条件と同一であるので、その詳細な説明は省略する。
【０１１３】
実験例２１
アルミナ含有物４.９２ｔｏｎを高炉に装入して、ニッケル含有溶鉄を製造した。他の実験条件は実験例１４の実験条件と同一であるので、その詳細な説明は省略する。
【０１１４】
実験例２２
アルミナ含有物５.３６ｔｏｎを高炉に装入して、ニッケル含有溶鉄を製造した。他の実験条件は実験例１４の実験条件と同一であるので、その詳細な説明は省略する。
【０１１５】
実験例２３
アルミナ含有物６.１８ｔｏｎを高炉に装入して、ニッケル含有溶鉄を製造した。他の実験条件は実験例１４の実験条件と同一であるので、その詳細な説明は省略する。
【０１１６】
実験例２４
アルミナ含有物６.６３ｔｏｎを高炉に装入して、ニッケル含有溶鉄を製造した。他の実験条件は実験例１４の実験条件と同一であるので、その詳細な説明は省略する。
【０１１７】
実験例１４乃至実験例２４の実験結果
【０１１８】
実験例１４の実験結果
スラグの量、スラグ内のアルミナの量、及びスラグの溶融点を測定した。３１.２ｔｏｎのスラグが得られ、スラグ内のアルミニウム酸化物の量は１５.６ｋｇであった。スラグの溶融点は１４９０℃であった。
【０１１９】
実験例１５の実験結果
スラグの量、スラグ内のアルミナの量、及びスラグの溶融点を測定した。３２.１ｔｏｎのスラグが得られ、スラグ内のアルミニウム酸化物の量は６４２ｋｇであった。スラグの溶融点は１４８８℃であった。
【０１２０】
実験例１６の実験結果
スラグの量、スラグ内のアルミナの量、及びスラグの溶融点を測定した。３２.５ｔｏｎのスラグが得られ、スラグ内のアルミニウム酸化物の量は１.３ｔｏｎであった。スラグの溶融点は１４７０℃であった。
【０１２１】
実験例１７の実験結果
スラグの量、スラグ内のアルミナの量、及びスラグの溶融点を測定した。３２.９ｔｏｎのスラグが得られ、スラグ内のアルミニウム酸化物の量は１.９７４ｔｏｎであった。スラグの溶融点は１４４０℃であった。
【０１２２】
実験例１８の実験結果
スラグの量、スラグ内のアルミナの量、及びスラグの溶融点を測定した。３２.９ｔｏｎのスラグが得られ、スラグ内のアルミニウム酸化物の量は２.６５６ｔｏｎであった。スラグの溶融点は１４１５℃であった。
【０１２３】
実験例１９の実験結果
スラグの量、スラグ内のアルミナの量、及びスラグの溶融点を測定した。３３.５ｔｏｎのスラグが得られ、スラグ内のアルミニウム酸化物の量は３.０１５ｔｏｎであった。スラグの溶融点は１３９０℃であった。
【０１２４】
実験例２０の実験結果
スラグの量、スラグ内のアルミナの量、及びスラグの溶融点を測定した。３３.９ｔｏｎのスラグが得られ、スラグ内のアルミニウム酸化物の量は３.７２９ｔｏｎであった。スラグの溶融点は１３６５℃であった。
【０１２５】
実験例２１の実験結果
スラグの量、スラグ内のアルミナの量、及びスラグの溶融点を測定した。３４.１ｔｏｎのスラグが得られ、スラグ内のアルミニウム酸化物の量は４.４３３ｔｏｎであった。スラグの溶融点は１３４３℃であった。
【０１２６】
実験例２２の実験結果
スラグの量、スラグ内のアルミナの量、及びスラグの溶融点を測定した。３４.５ｔｏｎのスラグが得られ、スラグ内のアルミニウム酸化物の量は４.８３ｔｏｎであった。スラグの溶融点は１３２３℃であった。
【０１２７】
実験例２３の実験結果
スラグの量、スラグ内のアルミナの量、及びスラグの溶融点を測定した。３４.８ｔｏｎのスラグが得られ、スラグ内のアルミニウム酸化物の量は１５.５６８ｔｏｎであった。スラグの溶融点は１３０５℃であった。
【０１２８】
実験例２４の実験結果
スラグの量、スラグ内のアルミナの量、及びスラグの溶融点を測定した。３５.１ｔｏｎのスラグが得られ、スラグ内のアルミニウム酸化物の量は５.９６７ｔｏｎであった。スラグの溶融点は１３２３℃であった。
【０１２９】
実験例１４乃至実験例２４の結論
実験例１４乃至実験例２４で装入されたアルミナ含有物の量に対するスラグ内のアルミナの量の比を求めた。つまり、アルミナの実収率を求めた。前述の実験例１４乃至実験例２４の実験条件及び各々の実験結果を整理して、下記の表２に示した。
【０１３０】
【表２】
2010526936.tif 000004
【０１３１】
表２の実験例１４乃至実験例２４から分かるように、スラグ内のアルミナの実収率、つまり、装入されたアルミナ含有物の量に対するスラグに含まれているアルミナの量は９０％乃至９８％を維持した。しかし、実験例１４のようにアルミナ含有物の装入量が少なすぎたり、または実験例２４のようにアルミナ含有物の装入量が多すぎる場合には、アルミナの実収率は全て９０％まで落ちた。
【０１３２】
一方、実験例１４乃至実験例２４では、アルミナ含有物の装入量が増加するほど、スラグの溶融点は次第に低くなった。つまり、実験例１４ではスラグの溶融点が１４９０℃であったが、実験例２３ではスラグの溶融点が１３０５℃まで低くなった。しかし、実験例２４ではスラグの溶融点が再び１３２３℃まで高くなった。したがって、スラグ内に含まれているアルミナの量が１６ｗｔ％になるまではアルミナ含有物の装入量が増加するほどスラグの溶融点は次第に低くなった。
【０１３３】
ホウ素酸化物含有物及びアルミナ含有物を利用したニッケル含有溶鉄に対する実験
【０１３４】
実験例２５
ニッケル焼結鉱、ホウ素酸化物含有物、アルミナ含有物、及びコークスを高炉に装入し、高炉に熱風を吹き込んでニッケル含有溶鉄及びスラグを製造した。ニッケル焼結鉱３００ｔｏｎ及びコークス１００ｔｏｎを高炉に固定量として装入し、ホウ素酸化物含有物１.９４ｔｏｎ及びアルミナ含有物３.７５ｔｏｎを高炉に装入した。そして、高炉に熱風を吹き込んでニッケル含有溶鉄を製造し、スラグの溶融点及びスラグ内に含まれているホウ素酸化物及びアルミナの量を各々測定した。他の実験条件は本発明が属する技術分野にて通常の知識を有する者が容易に理解することができるので、その詳細な説明は省略する。
【０１３５】
実験例２５の実験結果
スラグの量、スラグ内のホウ素酸化物及びアルミナの量、そしてスラグの溶融点を測定した。３８.９ｔｏｎのスラグが得られ、スラグ内のホウ素酸化物及びアルミナの量は、各々５ｗｔ％及び１０ｗｔ％であった。スラグの溶融点は約１１８０℃であった。
【０１３６】
実験例２５の結論
ホウ素酸化物含有物及びアルミナ含有物を共に使用することによって、スラグの溶融点を大幅に低くすることができた。したがって、スラグの流動性が向上して、ニッケル含有溶鉄を容易に出銑することができた。
【０１３７】
比較例１
前述の実験例１乃至実験例２５との比較のために、ニッケル焼結鉱、蛍石、及びコークスを高炉に装入し、高炉に熱風を吹き込んでニッケル含有溶鉄及びスラグを製造した。ニッケル焼結鉱３００ｔｏｎ及びコークス１００ｔｏｎを高炉に固定量として装入し、蛍石４２.８ｋｇを高炉に装入した。そして、高炉に熱風を吹き込んでニッケル含有溶鉄を製造した。他の実験条件は本発明が属する技術分野にて通常の知識を有する者が容易に理解することができるので、その詳細な説明は省略する。
【０１３８】
比較例２
蛍石８４.５ｋｇを高炉に装入して、ニッケル含有溶鉄を製造した。他の実験条件は比較例１の実験条件と同一であるので、その詳細な説明は省略する。
【０１３９】
比較例３
蛍石１２７.９ｋｇを高炉に装入して、ニッケル含有溶鉄を製造した。他の実験条件は比較例１の実験条件と同一であるので、その詳細な説明は省略する。
【０１４０】
比較例４
蛍石１６４.１ｋｇを高炉に装入して、ニッケル含有溶鉄を製造した。他の実験条件は比較例１の実験条件と同一であるので、その詳細な説明は省略する。
【０１４１】
比較例５
蛍石１９３.６ｋｇを高炉に装入して、ニッケル含有溶鉄を製造した。他の実験条件は比較例１の実験条件と同一であるので、その詳細な説明は省略する。
【０１４２】
比較例６
蛍石２４０ｋｇを高炉に装入して、ニッケル含有溶鉄を製造した。他の実験条件は比較例１の実験条件と同一であるので、その詳細な説明は省略する。
【０１４３】
比較例７
蛍石２６０.４ｋｇを高炉に装入して、ニッケル含有溶鉄を製造した。他の実験条件は比較例１の実験条件と同一であるので、その詳細な説明は省略する。
【０１４４】
比較例８
蛍石２８９.２ｋｇを高炉に装入して、ニッケル含有溶鉄を製造した。他の実験条件は比較例１の実験条件と同一であるので、その詳細な説明は省略する。
【０１４５】
比較例９
蛍石３２１.８ｋｇを高炉に装入して、ニッケル含有溶鉄を製造した。他の実験条件は比較例１の実験条件と同一であるので、その詳細な説明は省略する。
【０１４６】
比較例１０
蛍石３５３.７ｋｇを高炉に装入して、ニッケル含有溶鉄を製造した。他の実験条件は比較例１の実験条件と同一であるので、その詳細な説明は省略する。
【０１４７】
比較例１１
蛍石３９３.１ｋｇを高炉に装入して、ニッケル含有溶鉄を製造した。他の実験条件は比較例１の実験条件と同一であるので、その詳細な説明は省略する。
【０１４８】
比較例１２
蛍石４２４.４ｋｇを高炉に装入して、ニッケル含有溶鉄を製造した。他の実験条件は比較例１の実験条件と同一であるので、その詳細な説明は省略する。
【０１４９】
比較例１３
蛍石４７５.１ｋｇを高炉に装入して、ニッケル含有溶鉄を製造した。他の実験条件は比較例１の実験条件と同一であるので、その詳細な説明は省略する。
【０１５０】
比較例１４
蛍石５０６.３ｋｇを高炉に装入して、ニッケル含有溶鉄を製造した。他の実験条件は比較例１の実験条件と同一であるので、その詳細な説明は省略する。
【０１５１】
比較例１５
蛍石５４５.１ｋｇを高炉に装入して、ニッケル含有溶鉄を製造した。他の実験条件は比較例１の実験条件と同一であるので、その詳細な説明は省略する。
【０１５２】
比較例１６
蛍石５７４ｋｇｋｇを高炉に装入して、ニッケル含有溶鉄を製造した。他の実験条件は比較例１の実験条件と同一であるので、その詳細な説明は省略する。
【０１５３】
実験結果
【０１５４】
比較例１の実験結果
スラグの量、スラグ内の蛍石の量、及びスラグの溶融点を測定した。３５.１ｔｏｎのスラグが得られ、スラグ内の蛍石の量は１７.６ｋｇであった。スラグの溶融点は１４２５℃であった。
【０１５５】
比較例２の実験結果
スラグの量、スラグ内の蛍石の量、及びスラグの溶融点を測定した。３５.５ｔｏｎのスラグが得られ、スラグ内の蛍石の量は３５.５ｋｇであった。スラグの溶融点は１４１０℃であった。
【０１５６】
比較例３の実験結果
スラグの量、スラグ内の蛍石の量、及びスラグの溶融点を測定した。３５.８ｔｏｎのスラグが得られ、スラグ内の蛍石の量は５３.７ｋｇであった。スラグの溶融点は１３９０℃であった。
【０１５７】
比較例４の実験結果
スラグの量、スラグ内の蛍石の量、及びスラグの溶融点を測定した。３６.１ｔｏｎのスラグが得られ、スラグ内の蛍石の量は７２.２ｋｇであった。スラグの溶融点は１３７５℃であった。
【０１５８】
比較例５の実験結果
スラグの量、スラグ内の蛍石の量、及びスラグの溶融点を測定した。３６.４ｔｏｎのスラグが得られ、スラグ内の蛍石の量は９１ｋｇであった。スラグの溶融点は１３５８℃であった。
【０１５９】
比較例６の実験結果
スラグの量、スラグ内の蛍石の量、及びスラグの溶融点を測定した。３６.８ｔｏｎのスラグが得られ、スラグ内の蛍石の量は１１０.４ｋｇであった。スラグの溶融点は１３４０℃であった。
【０１６０】
比較例７の実験結果
スラグの量、スラグ内の蛍石の量、及びスラグの溶融点を測定した。３７.２ｔｏｎのスラグが得られ、スラグ内の蛍石の量は１３０.２ｋｇであった。スラグの溶融点は１３２８℃であった。
【０１６１】
比較例８の実験結果
スラグの量、スラグ内の蛍石の量、及びスラグの溶融点を測定した。３７.６ｔｏｎのスラグが得られ、スラグ内の蛍石の量は１５０.４ｋｇであった。スラグの溶融点は１３１７℃であった。
【０１６２】
比較例９の実験結果
スラグの量、スラグ内の蛍石の量、及びスラグの溶融点を測定した。３７.９ｔｏｎのスラグが得られ、スラグ内の蛍石の量は１７０.６ｋｇであった。スラグの溶融点は１３０５℃であった。
【０１６３】
比較例１０の実験結果
スラグの量、スラグ内の蛍石の量、及びスラグの溶融点を測定した。３８.２ｔｏｎのスラグが得られ、スラグ内の蛍石の量は１９１ｋｇであった。スラグの溶融点は１２９０℃であった。
【０１６４】
比較例１１の実験結果
スラグの量、スラグ内の蛍石の量、及びスラグの溶融点を測定した。３８.６ｔｏｎのスラグが得られ、スラグ内の蛍石の量は２１２.３ｋｇであった。スラグの溶融点は１２７７℃であった。
【０１６５】
比較例１２の実験結果
スラグの量、スラグ内の蛍石の量、及びスラグの溶融点を測定した。３８.９ｔｏｎのスラグが得られ、スラグ内の蛍石の量は２３３.４ｋｇであった。スラグの溶融点は１２６５℃であった。
【０１６６】
比較例１３の実験結果
スラグの量、スラグ内の蛍石の量、及びスラグの溶融点を測定した。４０.２ｔｏｎのスラグが得られ、スラグ内の蛍石の量は２６１.３ｋｇであった。スラグの溶融点は１２５５℃であった。
【０１６７】
比較例１４の実験結果
スラグの量、スラグ内の蛍石の量、及びスラグの溶融点を測定した。４０.５ｔｏｎのスラグが得られ、スラグ内の蛍石の量は２８３.５ｋｇであった。スラグの溶融点は１２４５℃であった。
【０１６８】
比較例１５の実験結果
スラグの量、スラグ内の蛍石の量、及びスラグの溶融点を測定した。４０.７ｔｏｎのスラグが得られ、スラグ内の蛍石の量は３０５.３ｋｇであった。スラグの溶融点は１２３５℃であった。
【０１６９】
比較例１６の実験結果
スラグの量、スラグ内の蛍石の量、及びスラグの溶融点を測定した。４０.９ｔｏｎのスラグが得られ、スラグ内の蛍石の量は３２７.２ｋｇであった。スラグの溶融点は１２２５℃であった。
【０１７０】
比較例１乃至比較例１６の結論
比較例１乃至比較例１６で装入された蛍石の量に対するスラグ内の蛍石の量の比を求めた。つまり、蛍石の実収率を求めた。前述の比較例１乃至比較例１６の実験条件及び各々の実験結果を整理して、下記の表３に示した。
【０１７１】
【表３】
2010526936.tif 000005
【０１７２】
表３の比較例１乃至比較例１６から分かるように、蛍石の実収率は４１％乃至５７％であって、ホウ素酸化物またはアルミナに比べて比較的小さいことが分かる。つまり、高炉に装入される蛍石の量に比べてスラグに含まれている蛍石の量が少なかった。したがって、残りの蛍石は、ニッケル含有溶鉄内に含まれたり、気化したと予測することができる。その結果、後続工程でニッケル含有溶鉄を利用して板材を製造する場合に、板材の水冷時に板材の内部に含まれているフッ素によってフッ酸が形成されるため、周辺の装置を全て腐食させる恐れがあり、集塵装置が腐食される恐れがある。また、環境汚染の問題を起こす恐れもある。
【０１７３】
図８はホウ素酸化物または蛍石のスラグ内含有量によるスラグの溶融点の変化を示したグラフである。図８において、前述の実験例１乃至実験例１３はホウ素酸化物を添加した場合であり、前述の比較例１乃至比較例１６は蛍石を添加した場合である。
【０１７４】
図８に示したように、ホウ素酸化物含有物または蛍石を使用する場合、スラグ内のホウ素酸化物含有物または蛍石の含有量が増加するのに伴ってスラグの溶融温度がほぼ類似して低くなることが分かる。つまり、蛍石の代わりにホウ素酸化物をより多く使用すれば、スラグの流動性をほぼ同一な水準まで低減させることができるので、ニッケル含有溶鉄の出銑が容易に行われる。さらに、スラグ内に蛍石が含まれている場合には、環境汚染の問題によってスラグを再び使用することができないが、ホウ素酸化物は環境汚染の問題がないのでスラグを再び使用することができる。したがって、蛍石をホウ素酸化物含有物に代替することができる。
【０１７５】
図９は、アルミナまたは蛍石のスラグ内含有量によるスラグの溶融点の変化を示したグラフである。図９において、前述の実験例１４乃至実験例２４はアルミナ含有物を添加した場合であり、前述の比較例１乃至比較例１６は蛍石を添加した場合である。
【０１７６】
図９に示したように、アルミナ含有物または蛍石を使用する場合、スラグ内のアルミナまたは蛍石の含有量が増加するのに伴ってスラグの溶融温度がほぼ類似して低くなることが分かる。つまり、蛍石の代わりにアルミナ含有物をより多く使用すれば、スラグの流動性をほぼ同一な水準まで低減させることができるので、ニッケル含有溶鉄の出銑が容易に行われる。さらに、スラグ内に蛍石が含まれている場合には、環境汚染の問題によってスラグを再び使用することができないが、アルミナは環境汚染の問題がないのでスラグを再び使用することができる。したがって、蛍石をアルミニウム酸化物に代替することができる。
【０１７７】
図１０は、実験例５、実験例６、実験例２０、実験例２３、実験例２５、及び比較例１０によるスラグの溶融温度を示したグラフである。図１０では、ホウ素酸化物含有物、アルミナ含有物、ホウ素酸化物含有物、及びアルミナ含有物の混合物、そして蛍石を高炉に装入した場合のスラグの溶融温度を互いに比較して示した。
【０１７８】
前述の実験例５、実験例６、実験例２０、実験例２３、実験例２５、及び比較例１０の実験条件及び実験結果を下記の表４に示した。
【０１７９】
【表４】
2010526936.tif 000006
【０１８０】
表４及び図１０から分かるように、ホウ素酸化物含有物及びアルミナ含有物を混合して高炉に装入する場合、アルミナ含有物のみまたは蛍石のみを使用する場合に比べてスラグの溶融温度を大幅に低くすることができる。また、ホウ素酸化物含有物のみを使用する場合に比べて少量のホウ素酸化物含有物を使用することができるので、製造費用を大きく節減することができる。したがって、低価のニッケル含有溶鉄を生産することができる。
【０１８１】
本発明を前述のように説明したが、本発明の特許請求の範囲の概念及び範囲を超えない限り、多様な修正及び変形が可能であることを、本発明が属する技術分野に携わる者であれば容易に理解することができるであろう。
【符号の説明】
【０１８２】
１０  装入シュート
１２  羽口
１４  燃焼帯
１６  コークス充填層
１８  出湯口
１００  高炉
１２１  ランス
【図１】
2010526936.tif 000007
【図２】
2010526936.tif 000008
【図３】
2010526936.tif 000009
【図４】
2010526936.tif 000010
【図５】
2010526936.tif 000011
【図６】
2010526936.tif 000012
【図７】
2010526936.tif 000013
【図８】
2010526936.tif 000014
【図９】
2010526936.tif 000015
【図１０】
2010526936.tif 000016
【国際調査報告】
2010526936.tif 000017
2010526936.tif 000018